(57)【特許請求の範囲】
【請求項１】
下記式（３）
【化１】
0005570510.tif 000064
ここで、Ｚは、下記式
【化２】
0005570510.tif 000065
で示されるいずれかの基であり、
ｎは１〜３の整数であり、ｎが２または３の場合、複数のＺは、互いに同一でも異なってもよく、ただし、ｎが１の場合Ｚは−ＣＨ２−であることはなく、ｎが２または３の場合、複数のＺは、−ＣＨ２−のみからなることはなく、
Ｒ１は、ハロアルキル基、アルケニル基、アルキニル基、ハロアリール基、シアノ基、ニトロ基、ホルミル基、ヒドロキシカルボニル基、アルキルカルボニル基、アルコキシカルボニル基、またはハロゲン原子であり、Ｒ１が複数存在する場合、複数のＲ１は、互いに同一でも異なってもよく、
Ｘ、およびＹは、それぞれ独立に、酸素原子、または下記式（２）
【化３】
0005570510.tif 000066
ここで、Ｒ２は、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で式（２）中の窒素原子に結合する複素環基、シアノ基、ニトロ基、ホルミル基、ヒドロキシカルボニル基、アルキルカルボニル基、アルコキシカルボニル基、またはハロゲン原子である、
で示される基であり、
ただし、Ｘ、およびＹが、共に酸素原子であることはなく、
Ｒ３およびＲ４は、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で５位または８位の炭素原子に結合する複素環基、シアノ基、ニトロ基、ホルミル基、ヒドロキシカルボニル基、アルキルカルボニル基、アルコキシカルボニル基、またはハロゲン原子であり、
Ｒ５、Ｒ６およびＲ７は、それぞれ独立に、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子でそれが結合しているベンゼン環に結合する複素環基、シアノ基、ニトロ基、ホルミル基、ヒドロキシカルボニル基、アルキルカルボニル基、アルコキシカルボニル基またはハロゲン原子であり、
Ｒ８およびＲ９は、それぞれ独立に、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で１３位の炭素原子に結合する複素環基、シアノ基、ニトロ基、ホルミル基、ヒドロキシカルボニル基、アルキルカルボニル基、アルコキシカルボニル基、またはハロゲン原子であり、
Ｒ８とＲ９は、１３位の炭素原子と一緒になってカルボニル基、または脂肪族炭化水素環を形成してもよく、
ｂは０〜４の整数であり、ｃおよびｄはそれぞれ独立に０〜５の整数であり、
ｂが２以上の場合は、Ｒ５は、互いに同一でも異なってもよく、また、ｃおよびｄが、それぞれ２以上の場合は、Ｒ６およびＲ７は、それぞれ互いに同一でも異なってもよい、
で示されるクロメン化合物。
【請求項２】
前記式（３）で示されるクロメン化合物において、Ｒ８とＲ９は１３位の炭素原子と一緒になって、脂肪族炭化水素環を形成し、該脂肪族炭化水素環は、環員炭素原子数が４〜２０であり、アルキル基、ハロアルキル基、シクロアルキル基、アルコキシ基、アミノ基、アラルキル基、アリール基、およびハロゲン原子よりなる群から選ばれる少なくとも１種の置換基を有してもよい請求項１に記載のクロメン化合物。
【請求項３】
請求項１〜２のいずれかに記載のクロメン化合物と重合性単量体とを含有するフォトクロミック硬化性組成物。
【請求項４】
請求項１〜２のいずれかに記載のクロメン化合物が内部に分散した高分子成形体を構成部材として有するフォトクロミック光学物品。
【請求項５】
少なくとも一部分が高分子膜で被覆された面を有する光学基材を構成部品として備えた光学物品であって、該高分子膜には、請求項１〜２のいずれかに記載のクロメン化合物が分散していることを特徴とする光学物品。
【請求項６】
下記式（４）
【化４】
0005570510.tif 000067
ここで、Ｚは、下記式
【化６】
0005570510.tif 000068
で示されるいずれかの基であり、
ｎは１〜３の整数であり、ｎが２または３の場合、複数のＺは、互いに同一でも異なってもよく、ただし、ｎが１の場合Ｚは−ＣＨ２−であることはなく、ｎが２または３の場合、複数のＺは、−ＣＨ２−のみからなることはなく、
Ｒ１は、ハロアルキル基、アルケニル基、アルキニル基、ハロアリール基、シアノ基、ニトロ基、ホルミル基、ヒドロキシカルボニル基、アルキルカルボニル基、アルコキシカルボニル基、またはハロゲン原子であり、Ｒ１が複数存在する場合、複数のＲ１は、互いに同一でも異なってもよく、
Ｘ、およびＹは、それぞれ独立に、酸素原子、または下記式（２）
【化７】
0005570510.tif 000069
ここで、Ｒ２は、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で式（２）中の窒素原子に結合する複素環基、シアノ基、ニトロ基、ホルミル基、ヒドロキシカルボニル基、アルキルカルボニル基、アルコキシカルボニル基、またはハロゲン原子である、
で示される基であり、
ただし、Ｘ、およびＹが、共に酸素原子であることはなく、
Ｒ３およびＲ４は、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で５位または８位の炭素原子に結合する複素環基、シアノ基、ニトロ基、ホルミル基、ヒドロキシカルボニル基、アルキルカルボニル基、アルコキシカルボニル基、またはハロゲン原子であり、
Ｒ５は、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子でそれが結合しているベンゼン環に結合する複素環基、シアノ基、ニトロ基、ホルミル基、ヒドロキシカルボニル基、アルキルカルボニル基、アルコキシカルボニル基またはハロゲン原子であり、
Ｒ８およびＲ９は、それぞれ独立に、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で１３位の炭素原子に結合する複素環基、シアノ基、ニトロ基、ホルミル基、ヒドロキシカルボニル基、アルキルカルボニル基、アルコキシカルボニル基、またはハロゲン原子であり、
Ｒ８とＲ９は、１３位の炭素原子と一緒になってカルボニル基、または脂肪族炭化水素環を形成してもよく、
ｂは０〜４の整数であり、
ｂが２以上の場合は、Ｒ５は、互いに同一でも異なってもよい、
で示されるナフトール化合物。
【発明の詳細な説明】
【技術分野】
【０００１】
本発明は、新規なクロメン化合物、その前駆体および該クロメン化合物の用途に関する。
【背景技術】
【０００２】
フォトクロミズムとは、ある化合物に太陽光あるいは水銀灯の光のような紫外線を含む光を照射すると速やかに色が変わり、光の照射をやめて暗所におくと元の色に戻る可逆作用のことである。この性質を有する化合物はフォトクロミック化合物と呼ばれ、フォトクロミック光学物品であるフォトクロミックプラスチックレンズの材料として使用されている。
このような用途に使用されるフォトクロミック化合物には、（ｉ）紫外線を照射する前の可視光領域での着色度（以下、初期着色という。）が小さい、（ｉｉ）紫外線を照射した時の着色度（以下、発色濃度という。）が高い、（ｉｉｉ）紫外線を照射し始めてから発色濃度が飽和に達するまでの速度（以下、発色感度という。）が速い、（ｉｖ）紫外線の照射を止めてから元の状態に戻るまでの速度（以下、退色速度という。）が速い、（ｖ）この発色と退色の可逆作用の繰り返し耐久性がよい、及び（ｖｉ）使用されるホスト材料への分散性が高くなるように、硬化後にホスト材料となるモノマー組成物に高濃度に溶解するといった特性が求められる。
【０００３】
また、フォトクロミックプラスチックレンズにおいては、発色状態の色調としてブラウン、グレーといった中間色が好まれているが、当然のことながらどのような色に発色するかは、フォトクロミック化合物に依存し、きわめて重要なファクターとなっている。複数のフォトクロミック化合物を混合することにより色調を調整しようとする場合、それぞれのフォトクロミック化合物の特性の違いによる発色、退色時の色調変化（以下、色ずれという。）や、耐久性の違いによる劣化時の色調変化を引き起こす。このような問題を解決するために、単独の化合物で、発色時に可視域に、２つの吸収波長を有する、中間色に発色するフォトクロミック化合物（以下、ダブルピーク化合物という。）が重要となる。
ダブルピーク化合物としては、下記式（Ａ）で示されるクロメン化合物（特許文献１参照）、下記式（Ｂ）、下記式（Ｃ）で示されるクロメン化合物（特許文献２参照）、下記式（Ｄ）で示されるクロメン化合物（特許文献３参照）および下記式（Ｅ）で示されるクロメン化合物（特許文献４参照）などが知られている。
【０００４】
【化１】
0005570510.tif 000002
【０００５】
【化２】
0005570510.tif 000003
【先行技術文献】
【特許文献】
【０００６】
【特許文献１】国際公開第ＷＯ２００１／１９８１３号パンフレット
【特許文献２】国際公開第ＷＯ２００３／０２５６３８号パンフレット
【特許文献３】国際公開第ＷＯ２００３／０４４０２２号パンフレット
【特許文献４】国際公開第ＷＯ２００５／０２８４６５号パンフレット
【発明の概要】
【発明が解決しようとする課題】
【０００７】
近年、フォトクロミックプラスチックレンズの分野においては、そのフォトクロミック特性に対する要求、特に、屋外から屋内に移動した際の退色速度の速さ、および、屋内での着用時における透明性（初期着色の小ささ）に対する要求が年々強くなっている。そのため、従来のクロメン化合物よりも、上述した（ｉ）〜（ｖｉ）の全ての要求をより高度に満足するフォトクロミック化合物の開発が望まれている。また、複数のフォトクロミック化合物を混合して色調を調整する場合、一般的に黄色に発色するフォトクロミック化合物は、他の色、例えば、青色等に発色するフォトクロミック化合物と比較して、耐久性に劣ることが知られている。そのため、ダブルピーク化合物としては、黄色（４３０ｎｍ〜５３０ｎｍに最大吸収波長を有する）の発色濃度が、青色（５５０ｎｍ〜６５０ｎｍに最大吸収波長を有する）の発色濃度よりも、より高くなる化合物が望まれている（以下、ダブルピーク化合物において、青色発色濃度に対する黄色発色濃度の比をダブルピーク性という場合もある。）。これらの特性を考慮すると、従来のクロメン化合物では、以下の点で改善の余地があった。
【０００８】
例えば、前記式（Ａ）で示されるクロメン化合物は、発色濃度、ダブルピーク性は実用的であるが、退色速度が遅いという点で改善の余地があった。また、前記式（Ｂ）、（Ｃ）および（Ｄ）のそれぞれで示されるクロメン化合物は、十分なダブルピーク性を有していないという点で改善の余地があった。さらに、前記式（Ｅ）で示されるクロメン化合物は、７位の炭素原子が特定のアリール基で置換された化合物であることにより、ダブルピーク性に優れ、実用的な発色濃度、および退色速度を有しているが、吸収スペクトルの末端部分（以下、吸収端という。）が４２０ｎｍを超えて可視域に到達しているため、初期着色が大きいという点で改善の余地があった。
【０００９】
したがって、本発明の目的は、初期着色が小さく、光照射時の発色濃度が高く、発色感度が高く、退色速度が速く、耐久性が高く、さらに、優れたダブルピーク性を示す新規なフォトクロミック化合物（クロメン化合物）を提供することにある。
【００１０】
また、本発明の他の目的は本発明のクロメン化合物を製造するための中間体であるナフトール化合物を提供することにある。
本発明のさらに他の目的および利点は以下の説明から明らかになろう。
【課題を解決するための手段】
【００１１】
本発明者等は、前記課題を解決するために鋭意研究を行った結果、インデノナフトピラン骨格を有するクロメン化合物において、６位と７位の置換基の電子供与性を高くすることで、ダブルピーク性を改良できるが、その一方で、６位と７位の電子供与性を高くするとそれに比例して退色速度が遅くなり、初期着色が大きくなり、さらに耐久性も低下することを究明した。
そこで、６、７位の置換基の電子供与性をより調整することにより、上記長所を生かしたまま、その短所を改善できるのではないかと考え、様々な置換基の導入を検討した。
さらに鋭意研究を行った結果、６位と７位に縮環したヘテロ環を導入し、該へテロ環上に電子吸引基をさらに導入した、インデノナフトピラン骨格を有するクロメン化合物が、前記課題を解決できることを見出し、本発明を完成するに至った。
【００１２】
即ち、本発明は、
下記式（１）
【００１３】
【化３】
0005570510.tif 000004
【００１４】
ここで、Ｚは、下記式：
【００１５】
【化４】
0005570510.tif 000005
【００１６】
で示されるいずれかの基であり、
ｎは、１〜３の整数であり、ｎが２または３の場合、複数のＺは互いに同一でも異なる基であってもよく、ただしｎが１の場合Ｚは−ＣＨ２−であることはなく、ｎが２または３の場合、複数のＺは、−ＣＨ２−のみからなることはなく、
Ｒ１は、Ｈａｍｍｅｔｔ数σｐが０より大きい電子吸引基であって、式（３）において定義される基であり、Ｒ１が複数存在する場合、複数のＲ１は、互いに同一でも異なってもよく、
ＸおよびＹは、それぞれ独立に、酸素原子、または下記式（２）
【００１７】
【化５】
0005570510.tif 000006
【００１８】
ここで、Ｒ２は、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で式（２）中の窒素原子に結合する複素環基、シアノ基、ニトロ基、ホルミル基、ヒドロキシカルボニル基、アルキルカルボニル基、アルコキシカルボニル基またはハロゲン原子である、
で示される基であり、
ただし、ＸおよびＹが、共に酸素原子であることはない、
で示される骨格を有する、式（３）で表わされるクロメン化合物である。
【００１９】
本発明は、第２に、前記式（１）の骨格を有する、式（３）で表わされるクロメン化合物と重合性単量体とを含有するフォトクロミック硬化性組成物である。
【００２０】
本発明は、第３に、前記式（１）の骨格を有する、式（３）で表わされるクロメン化合物が内部に分散した高分子成形体を構成部材として有するフォトクロミック光学物品である。
【００２１】
本発明は、第４に、少なくとも一部が高分子膜で被覆された面を有する光学基材を構成部品として備えた光学物品であって、該高分子膜には、前記式（１）の骨格を有する、式（３）で表わされるクロメン化合物が分散していることを特徴とする光学物品である。
【００２２】
本発明は、最後に、下記式（４）
【００２３】
【化６】
0005570510.tif 000007
【００２４】
ここで、Ｒ３、Ｒ４、Ｒ５、Ｒ８、Ｒ９、Ｚ、Ｘ、Ｙ、ｂおよびｎは、請求項２における式（３）におけるものと同義である、
で示されるナフトール化合物である。
【発明の効果】
【００２５】
本発明のクロメン化合物は、単一化合物で中間色に発色するため、それ単独で使用することができ、退色時の色調変化や、劣化時の色調変化が起こり難い。さらに初期着色が小さく、発色濃度が高く、且つダブルピーク性が高く、退色速度が速いため、非常に優れたフォトクロミックレンズを得ることができる。そのため、他のフォトクロミック化合物と混合して色調を調整することもでき、混合して使用した場合も、優れたフォトクロミック特性を発揮することができる。
【発明を実施するための形態】
【００２６】
本発明のクロメン化合物は、
下記式（１）
【００２７】
【化７】
0005570510.tif 000008
【００２８】
で示される骨格を有する、式（３）で表わされるクロメン化合物である。以下、式（１）中の置換基について説明する。式（３）については、式（１）の説明の後に説明する。
【００２９】
（基Ｚ）
基Ｚは、下記式：
【００３０】
【化８】
0005570510.tif 000009
【００３１】
に示されるいずれかの基である。
また、基Ｚの数を示すｎは、１〜３の整数であり、ｎが２または３の場合、複数のＺは、互いに同一であっても異なる基であってもよい。ただし、ｎが１の場合Ｚは−ＣＨ２−であることはなく、ｎが２または３の場合複数のＺは、−ＣＨ２−のみからなることはない。つまり、基
【００３２】
【化９】
0005570510.tif 000010
【００３３】
は、メチレン基、エチレン基、およびトリメチレン基であることはない。そのため、ｎが１の場合には、基Ｚは、上記基の内、メチレン基以外の基から選ばれる。また、ｎが２または３の場合には、複数のＺのうちの少なくとも１つは、上記基のうち、メチレン基以外の基から選ばれる。
ｎは、ダブルピーク性と退色速度の観点から、１または２であることが好ましい
本発明においては、基Ｘ、ＹおよびＺの組み合わせが非常に重要である。次に、基Ｚにおける基Ｒ１について説明する。
【００３４】
（基Ｒ１）
基Ｚにおいて、基Ｒ１は、Ｈａｍｍｅｔｔ数σｐが０より大きい電子吸引基である。
Ｈａｍｍｅｔｔ数σｐとは、ｐ−置換安息香酸の解離定数Ｋａを基準に用いて、π電子系に結合した置換基の電気的効果を定量化したＨａｍｍｅｔｔ則に基づいて定義されるものである。そして、Ｈａｍｍｅｔｔ数σｐが０となる置換基は水素原子であり、Ｈａｍｍｅｔｔ数σｐが０より大きい置換基とは、水素原子よりも電子吸引性の高い置換基を指す。この基Ｒ１を有することにより、本発明のクロメン化合物は、優れた効果を発揮する。
σｐが０より大きい電子吸引性の置換基であるＲ１としては、例えばハロアルキル基、アルケニル基、アルキニル基、ハロアリール基、シアノ基（σｐ＝０．６６）、ニトロ基（σｐ＝０．７８）、ホルミル基（σｐ＝０．４３）、ヒドロキシカルボニル基（σｐ＝０．４５）、アルキルカルボニル基、アルコキシカルボニル基およびハロゲン原子が挙げられる。
以下、Ｈａｍｍｅｔｔ数σｐが０より大きい、すなわちσｐがプラスの値である、上記電子吸引基について、詳細に説明する。
【００３５】
ハロアルキル基はσｐが０．４以上０．６以下の基であり、炭素数１〜８のハロアルキル基が好ましい。好適なハロアルキル基の具体例としては、トリフルオロメチル基（σｐ＝０．５４）、２，２，２−トリフルオロエチル基等を挙げることができる。
アルケニル基は、σｐが０より大きい基であり、炭素数２〜９のアルケニル基が好ましい。好適なアルケニル基の具体例としては、アリル基、プロペニル基、１−ブテニル基、２−ブテニル基等を挙げることができる。
アルキニル基は、σｐが０．１以上０．３以下の基であり、炭素数２〜９のアルキニル基が好ましい。好適なアルキニル基の具体例としては、プロパルギル基（σｐ＝０．２３）、１−ペンチニル基等を挙げることができる。
ハロアリール基は、σｐが０より大きい基であり、炭素数６〜１４の基が好ましい。好適なハロアリール基の具体例としては、４−フルオロフェニル基等を挙げることができる。
【００３６】
アルキルカルボニル基は、σｐが０．４以上０．６以下の基であり、炭素数２〜９のアルキルカルボニル基が好ましい。好適なアルキルカルボニル基の具体例としては、メチルカルボニル基（σｐ＝０．５０）、エチルカルボニル基等を挙げることができる。
アルコキシカルボニル基は、σｐが０．３以上０．６以下の基であり、炭素数２〜９のアルコキシカルボニル基が好ましい。好適なアルコキシカルボニル基の具体例としては、メトキシカルボニル基（σｐ＝０．４５）、エトキシカルボニル基等を挙げることができる。
好適なハロゲン原子の例としては、フッ素原子（σｐ＝０．０６）、塩素原子（σｐ＝０．２３）、臭素原子（σｐ＝０．２３）およびヨウ素原子（σｐ＝０．１８）を挙げることができる。
【００３７】
（好ましい基Ｚ）
本発明において、クロメン化合物が、高いダブルピーク性を保ちつつ、退色速度が大きく、初期着色が小さく、高い耐久性を有するために、基Ｚにおいて、基Ｒ１はσｐが０．０５以上０．７未満の範囲にある電子吸引基であることが好ましい。具体的には、ハロアルキル基、アルキニル基、シアノ基、ホルミル基、ヒドロキシカルボニル基、アルキルカルボニル基、アルコキシカルボニル基、またはハロゲン原子が好ましい。また、同じ観点から、基Ｚは、カルボニル基であることが好ましい。
特に、ダブルピーク性と退色速度のバランスの観点から、基Ｚにおいて、基Ｒ１は、ハロアルキル基、シアノ基、およびハロゲン原子であることが特に好ましく、例えば、トリフルオロメチル基、シアノ基、フッ素原子等であることが好ましい。また、同じ理由から、基Ｚが、カルボニル基であることが好ましい。
【００３８】
（ＸおよびＹ）
前記式（１）において、ＸおよびＹは、それぞれ６位、および７位の炭素原子に結合する、酸素原子、または
下記式（２）
【００３９】
【化１０】
0005570510.tif 000011
【００４０】
で示される基を表す。なお、Ｘ、およびＹが、同時に酸素原子であるクロメン化合物は、高いダブルピーク性を示さない。したがって、式（１）において、ＸおよびＹが共に酸素原子であることはない。
前記式（２）において、基Ｒ２は、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で式（２）中の窒素原子に結合する複素環基、シアノ基、ニトロ基、ホルミル基、ヒドロキシカルボニル基、アルキルカルボニル基、アルコキシカルボニル基またはハロゲン原子である。
【００４１】
アルキル基としては、炭素数１〜８のアルキル基が好ましい。好適なアルキル基の具体例としては、メチル基、エチル基、ｎ−プロピル基、イソプロピル基、ｎ−ブチル基、ｓｅｃ−ブチル基、ｔｅｒｔ−ブチル基、ペンチル基、ヘキシル基、へプチル基、オクチル基等を挙げることができる。
ハロアルキル基としては、炭素数１〜８のハロアルキル基が好ましく、具体例としては、トリフルオロメチル基、２，２，２−トリフルオロエチル基等を挙げることができる。
アルケニル基としては、炭素数２〜９のアルケニル基が好ましく、具体例としては、アリル基、プロペニル基、１−ブテニル基、２−ブテニル基等を挙げることができる。
アルキニル基としては、炭素数２〜９のアルキニル基が好ましく、具体例としては、プロパルギル基、１−ペンチニル基等を挙げることができる。
【００４２】
シクロアルキル基としては、炭素数３〜８のシクロアルキル基が好ましい。好適なシクロアルキル基の具体例としては、シクロプロピル基、シクロブチル基、シクロペンチル基、シクロヘキシル基、シクロヘプチル基、シクロオクチル基等を挙げることができる。
アルコキシ基としては、炭素数１〜８のアルコキシ基が好ましい。好適なアルコキシ基の具体例としては、メトキシ基、エトキシ基、ｎ−プロポキシ基、イソプロポキシ基、ｎ−ブトキシ基、ｓｅｃ−ブトキシ基、ｔｅｒｔ−ブトキシ基等を挙げることができる。
アラルキル基としては、炭素数７〜１１のアラルキル基が好ましい。好適なアラルキル基の具体例としては、ベンジル基、フェニルエチル基、フェニルプロピル基、フェニルブチル基、ナフチルメチル基等を挙げることができる。また、アラルキル基は、ベンゼン環上の１つもしくは複数の水素原子が、上述と同様のアルキル基、シクロアルキル基、アルコキシ基、アラルキル基、アリールオキシ基で置換されていてもよい。
アラルコキシ基としては、炭素数７〜１１のアラルコキシ基が好ましい。好適なアラルコキシ基の具体例としては、ベンジロキシ基、ナフチルメトキシ基等を挙げることができる。
【００４３】
アリールオキシ基としては、炭素数７〜１１のアリールオキシ基が好ましい。好適なアリールオキシ基の具体例としては、フェニルオキシ基、ナフチルオキシ基等を挙げることができる。また、アリールオキシ基は、ベンゼン環上の１つもしくは複数の水素原子が、上述と同様のアルキル基、シクロアルキル基、アルコキシ基、アラルキル基、アリールオキシ基で置換されていてもよい。
アリール基としては、炭素数６〜１４のアリール基が好ましい。好適なアリール基の具体例としては、フェニル基、１−ナフチル基等を挙げることができる。また、アリール基は、ベンゼン環上の１つもしくは複数の水素原子が、上述と同様のアルキル基、シクロアルキル基、アルコキシ基、アラルキル基、アリールオキシ基で置換されていてもよい。
アミノ基は、一級アミノ基に限定されず、置換基を有する２級アミノ基や３級アミノ基であってもよい。かかるアミノ基が有する置換基としては、例えばアルキル基またはアリール基が代表的である。このような置換アミノ基（２級アミノ基或いは３級アミノ基）の好適な例としては、メチルアミノ基、エチルアミノ基等のアルキルアミノ基；ジメチルアミノ基、ジエチルアミノ基等のジアルキルアミノ基；フェニルアミノ基等のアリールアミノ基；ジフェニルアミノ基等のジアリールアミノ基；などを挙げることできる。
窒素原子を環員ヘテロ原子として有し且つその窒素原子で式（２）中の窒素原子に結合する複素環基としては、例えばモルホリノ基、ピペリジノ基、ピロリジニル基、ピペラジノ基、Ｎ−メチルピペラジノ基、インドリニル基等を挙げることができる。該複素環基は、置換基を有してもよく、具体的な置換基としては、メチル基等のアルキル基を挙げることができる。置換基を有する複素環基の具体例としては、２，６−ジメチルモルホリノ基、２，６−ジメチルピペリジノ基、２，２，６，６−テトラメチルピペリジノ基等が挙げられる。
【００４４】
アルキルカルボニル基としては、炭素数２〜９のアルキルカルボニル基が好ましく、具体例としては、メチルカルボニル基、エチルカルボニル基等を挙げることができる。
アルコキシカルボニル基としては、炭素数２〜９のアルコキシカルボニル基が好ましく、具体例としては、メトキシカルボニル基、エトキシカルボニル基等を挙げることができる。
ハロゲン原子としては、例えばフッ素原子、塩素原子、臭素原子、またはヨウ素原子を挙げることができる。
前記式（２）で示される基のうち、基Ｒ２は、ダブルピーク性と退色速度の観点から、σｐが−０．２０〜１．００の基であることが好ましい。具体的には、水素原子、アルキル基、ハロアルキル基、シアノ基、ニトロ基、またはハロゲン原子が好ましい。特に、ダブルピーク性の観点から、σｐが−０．２０〜０．３の基であることが好ましい。具体的には、水素原子、アルキル基、またはハロゲン原子が好ましい。具体的に、特に好適な置換基として、水素原子、メチル基、フッ素原子が特に好ましい。
特に好適なＺ、ｎ、Ｘ、Ｙの組み合わせの例は以下のとおりである。なお、下記式において、６、７が付されている位置の炭素原子が、前記式（１）における６位、７位の炭素原子である。
【００４５】
【化１１】
0005570510.tif 000012
【００４６】
本発明のクロメン化合物は、前記式（１）で示されるように、インデノナフトピラン骨格を有し、６位および７位の置換基が前記のような基であることにより、優れたフォトクロミック特性を発揮する。そのため、その他の基については、特に制限されるものではないが、特に優れたフォトクロミック特性を発揮するクロメン化合物であるためには、その他の基が以下のように特定された、本発明の下記式（３）で表わされるクロメン化合物であることが好ましい。次に、これらの本発明のクロメン化合物について説明する。
【００４７】
（本発明のクロメン化合物）
本発明においては、前記式（１）で示される骨格を有するクロメン化合物うち、
下記式（３）
【００４８】
【化１２】
0005570510.tif 000013
【００４９】
で示されるクロメン化合物が提供される。
前記式（３）において、Ｚ、ｎ、ＸおよびＹは、前記式（１）におけるものと同義である。以下、これらの基以外のその他の基について説明する。
（基Ｒ３、およびＲ４）
前記式（３）で示されるクロメン化合物において、５位の基Ｒ３および８位の基Ｒ４は、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で５位または８位の炭素原子に結合する複素環基、シアノ基、ニトロ基、ホルミル基、ヒドロキシカルボニル基、アルキルカルボニル基、アルコキシカルボニル基、またはハロゲン原子である。ここで、これらのアルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で５位または８位の炭素原子に結合する複素環基、アルキルカルボニル基、アルコキシカルボニル基またはハロゲン原子の具体例としては、前記のＲ２において説明した基と同様な基が好適な例として挙げられる。
本発明において、基Ｒ３およびＲ４は、退色速度に関与している。退色速度を速めるためにはＲ３が立体的に小さい置換基を有することが好ましい。そのため、特に好適なのは、水素原子である。
【００５０】
（基Ｒ５）
前記式（３）で示されるクロメン化合物において、９〜１２位の置換基Ｒ５は、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子でそれが結合しているベンゼン環に結合する複素環基、シアノ基、ニトロ基、ホルミル基、ヒドロキシカルボニル基、アルキルカルボニル基、アルコキシカルボニル基またはハロゲン原子である。ここで、これらのアルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子でそれが結合しているベンゼン環に結合する複素環基、アルキルカルボニル基、アルコキシカルボニル基、またはハロゲン原子の具体例としては、前記のＲ２において説明した基と同様な基が好適な例として挙げられる。
また、ｂは、Ｒ５の基の数を示すものであり、０〜４の整数である。ｂが２〜４の場合は、複数のＲ５は互いに同一でも異なってもよい。
【００５１】
本発明において、基Ｒ５は、退色速度に関与している。基Ｒ５は、水素原子（ｂが０である場合）、または電子吸引基であることが好ましい。また、基Ｒ５が電子吸引基である場合、基Ｒ５は、退色速度がより速くなるため１１位の炭素原子に結合していることが好ましい。特に、好適な電子吸引基は、シアノ基またはハロアルキル基であり、具体例としては、シアノ基、トリフルオロメチル基等が挙げられる。
【００５２】
（基Ｒ６およびＲ７）
前記式（３）において、Ｒ６およびＲ７は、それぞれ独立に、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子でそれが結合しているベンゼン環に結合する複素環基、シアノ基、ニトロ基、ホルミル基、ヒドロキシカルボニル基、アルキルカルボニル基、アルコキシカルボニル基、またはハロゲン原子である。ここで、これらのアルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子でそれが結合しているベンゼン環に結合する複素環基、アルキルカルボニル基、アルコキシカルボニル基、またはハロゲン原子の具体例としては、前記のＲ２についての具体例と同様な基が好適な例として挙げられる。
ｃおよびｄは、Ｒ６およびＲ７の置換基の数を示すものであり、それぞれ独立に、０〜５の整数である。ｃおよびｄがそれぞれ２以上の場合は、複数のＲ６のそれぞれおよび複数のＲ７のそれぞれは、互いに同一でも異なっていてもよい。
【００５３】
本発明において、Ｒ６およびＲ７の置換基はダブルピーク性と退色速度に関与している。置換基数位置は特に制限されないが、高いダブルピーク性と良好な退色速度を得るためには、Ｒ６およびＲ７はｐ位に位置することが好ましい。また、好適な置換基は、ｂおよびｃが０である場合（水素原子）、アルキル基、アルコキシ基、アミノ基または窒素原子を環員ヘテロ原子として有し且つその窒素原子でそれが結合しているベンゼン環に結合する複素環基である。具体例としては、メチル基、メトキシ基、ジメチルアミノ基、モルホリノ基等が挙げられる。特に、ダブルピーク性の観点から、水素原子、アルキル基、またはアルコキシ基が好ましく、より具体的には、水素原子、メチル基、メトキシ基等が挙げられる。
【００５４】
（基Ｒ８およびＲ９）
前記式（３）で示されるクロメン化合物において、１３位の基Ｒ８およびＲ９は、それぞれ独立に、水素原子、ヒドロキシル基、アルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で１３位の炭素原子に結合する複素環基、シアノ基、ニトロ基、ホルミル基、ヒドロキシカルボニル基、アルキルカルボニル基、アルコキシカルボニル基またはハロゲン原子である。
ここで、これらのアルキル基、ハロアルキル基、アルケニル基、アルキニル基、シクロアルキル基、アルコキシ基、アラルキル基、アラルコキシ基、アリールオキシ基、アリール基、アミノ基、窒素原子を環員ヘテロ原子として有し且つその窒素原子で１３位の炭素原子に結合する複素環基、アルキルカルボニル基、アルコキシカルボニル基、またはハロゲン原子の具体例としては、前記のＲ２において説明した基と同様な基が好適な例として挙げられる。
また、Ｒ８とＲ９は、それらが結合する１３位の炭素原子と一緒になって、カルボニル基または脂肪族炭化水素環を形成することもできる。
【００５５】
該脂肪族炭化水素環としては、環員炭素原子数が４〜２０であることが好ましく、発色濃度と退色速度の観点から、環員炭素原子数は４〜１５であることがさらに好ましい。特に、退色速度の観点から、環員炭素原子数が４〜１２であることがとりわけ好ましい。また、この脂肪族炭化水素環は、アルキル基、ハロアルキル基、シクロアルキル基、アルコキシ基、アミノ基、アラルキル基、アリール基、およびハロゲン原子から選ばれる少なくとも１種の置換基を有していてもよい。これら置換基であるアルキル基、ハロアルキル基、シクロアルキル基、アルコキシ基、アミノ基、アラルキル基、アラルコキシ基、アリール基、またはハロゲン原子の具体例としては、Ｒ２において説明した前記の基と同様な基を好適な例として挙げられる。中でも、発色濃度と退色速度の観点から、アルキル基が好ましく、より具体的にはメチル基が挙げられる。
【００５６】
本発明において、Ｒ８およびＲ９の好適な置換基としては、アルキル基、アルコキシ基、ヒドロキシル基、Ｒ８とＲ９とが一緒になって１３位の炭素原子と共に脂肪族炭化水素環を形成する場合等が挙げられる。アルキル基としては、メチル基が挙げられ、アルコキシ基としては、メトキシ基が挙げられる。上記好適な置換基の中でも、ダブルピーク性を維持したまま、光未照射における室温での熱による発色（以下、この発色をサーモクロミズムによる初期着色という）がより小さく、退色速度をより速くするためには、Ｒ８とＲ９とが一緒になって１３位の炭素原子と共に脂肪族炭化水素環を形成することが好ましい。好ましい脂肪族炭化水素環としては、環員炭素原子数が４〜２０である単環、ビシクロ環、トリシクロ環等が挙げられる。具体的な脂肪族炭化水素環としては、単環として、例えばシクロブタン環、シクロペンタン環、シクロへキサン環、シクロへプタン環、シクロオクタン環、シクロノナン環、シクロデカン環、３，３，５，５−テトラメチルシクロへキサン環等が挙げられ、ビシクロ環として、ビシクロ［２，２，１］ヘプタン環、ビシクロ［３，２，１］オクタン環、ビシクロ［３，３，１］ノナン環が挙げられ、トリシクロ環として、アダマンタン環が挙げられる。
これらの中でも、特に、優れた効果を発揮するのは、基Ｒ８およびＲ９が一緒になって単環を形成する場合である。具体的な単環を例示すれば、シクロブタン環、シクロペンタン環、シクロへキサン環、シクロへプタン環、シクロオクタン環、シクロノナン環、シクロデカン環、３，３，５，５−テトラメチルシクロへキサン環等を挙げることができる。
上記単環の中でも、特に、シクロオクタン環、３，３，５，５−テトラメチルシクロへキサン環が好ましい。
【００５７】
（好適なクロメン化合物の具体例）
本発明の好適なクロメン化合物の具体例としては、次のような化合物を挙げることができる。
【００５８】
【化１３】
0005570510.tif 000014
【００５９】
【化１４】
0005570510.tif 000015
【００６０】
（クロメン化合物の同定）
本発明のクロメン化合物は、常温常圧で無色あるいは淡黄色の固体または粘稠な液体として存在し、次の（イ）〜（ハ）のような手段で確認できる。
（イ）プロトン核磁気共鳴スペクトル（1Ｈ−ＮＭＲ）を測定することにより、δ５．０〜９．０ｐｐｍ付近にアロマティックなプロトンに基づくピーク、δ０．５〜４．５ｐｐｍ付近にアルキル基、およびアルコキシ基のプロトンに基づくピークが現れる。また、それぞれのスペクトル強度を相対的に比較することにより、それぞれの結合基のプロトンの個数を知ることができる。
（ロ）元素分析によって相当する化合物の組成を決定することができる。
（ハ）１３Ｃ−核磁気共鳴スペクトル（１３Ｃ−ＮＭＲ）を測定することにより、δ１１０〜１６０ｐｐｍ付近に芳香族炭化水素基の炭素に基づくピーク、δ１０〜８０ｐｐｍ付近にアルキル基、アルコキシ基の炭素に基づくピークが現われる。
【００６１】
（クロメン化合物の製造方法）
本発明のクロメン化合物の製造方法は、特に限定されるものではなく、いかなる合成法により製造してもよい。好適に採用される代表的な製造方法としては、ナフトール化合物とプロパルギルアルコール化合物とを反応させる方法が挙げられる。前記式（３）で示されるクロメン化合物を製造する場合を例として説明する。
前記式（３）で示されるクロメン化合物は、
下記式（４）
【００６２】
【化１５】
0005570510.tif 000016
【００６３】
ここで、Ｒ３、Ｒ４、Ｒ５、Ｒ８、Ｒ９、Ｚ、Ｘ、Ｙ、ｂおよびｎは、前記式（３）におけるものと同義である、
で示されるナフトール化合物と、下記式（５）
【００６４】
【化１６】
0005570510.tif 000017
【００６５】
ここで、Ｒ６、Ｒ７、ｃおよびｄは前記式（３）におけるものと同義である、
で示されるプロパルギルアルコール化合物とを、酸触媒存在下で反応させる方法により好適に製造することができる。
前記式（４）で表わされるナフトール化合物は本発明により新規化合物として提供される。式（４）において、Ｒ３、Ｒ４、Ｒ５、Ｒ８、Ｒ９、Ｚ、Ｘ、Ｙ、ｂおよびｎの定義ならびに具体例等は、前記式（３）におけるそれぞれの定義および具体例等と同じであると理解されるべきである。
前記ナフトール化合物としては、例えば下記式で表される化合物を好ましいものとして挙げることができる。
【００６６】
【化１７】
0005570510.tif 000018
【００６７】
【化１８】
0005570510.tif 000019
【００６８】
一般的なナフトール化合物は、例えば、国際公開第ＷＯ２００１／６０８８１等の論文に記載の反応方法に基づいて合成することができる。また、前記式（５）で示されるプロパルギルアルコール化合物は、例えば、前記式（５）に対応するベンゾフェノン化合物とリチウムアセチリド等の金属アセチレン化合物とを反応させることにより合成できる。
【００６９】
（ナフトール化合物の合成方法）
尚、前記式（４）で示されるナフトール化合物の合成法は、特に限定されないが、例えば、以下のようにして合成することができる。
下記式（Ｉ）
【００７０】
【化１９】
0005570510.tif 000020
【００７１】
で示されるベンゼン化合物は、市販品として購入するか、あるいは、下記文献にしたがって合成することができる。なお、式中、Ｘ、Ｙ、Ｚ、およびｎは前記式（１）におけるものと同義であり、Ｒ３、Ｒ４は前記式（３）におけるものと同義である。
例えば、下記式（６）
【００７２】
【化２０】
0005570510.tif 000021
【００７３】
で示されるベンゼン化合物は、市販品として購入することができる。
また、例えば、下記式（７）
【００７４】
【化２１】
0005570510.tif 000022
【００７５】
で示されるベンゼン化合物は、Ｓｙｎｔｈｅｓｉｓ．（１０）．６５７−６５８；１９７５等の論文に記載の反応方法に基づいて合成することができる。
また、例えば、下記式（８）
【００７６】
【化２２】
0005570510.tif 000023
【００７７】
で示されるベンゼン化合物は、Ｈｕｎａｎ  Ｄａｘｕｅ  Ｘｕｅｂａｏ，  Ｚｉｒａｎ  Ｋｅｘｕｅｂａｎ．  ２８（２），  １６−２０．３９；２００１等の論文に記載の反応方法に基づいて合成することができる。
得られた該ベンゼン化合物を臭素化後、次いで、Ｇｒｉｇｎａｒｄ試薬を調整し、酸クロリドと反応することで、下記式（９）
【００７８】
【化２３】
0005570510.tif 000024
【００７９】
で示されるベンゾフェノン化合物を得る。なお、カルボニル基を有する前記式（６）で示される化合物は、エチレングリコールを用いたアセタール保護等の保護を行ったものを使用する。前記ベンゾフェノン化合物をＳｔｏｂｂｅ反応、環化反応を行うことで、下記式（１０）
【００８０】
【化２４】
0005570510.tif 000025
【００８１】
のナフタレン化合物を得、該ナフタレン化合物を、アルカリまたは、酸を用いて加水分解することで、下記式（１１）
【００８２】
【化２５】
0005570510.tif 000026
【００８３】
で示されるカルボン酸を得る。なお、前記式（９）〜（１１）におけるＲ５、ｂは、前記式（３）におけるものと同義である。該カルボン酸を炭酸カリウム等の塩基と塩化ベンジルを用いることでベンジル化を行い、次いで、アルカリまたは、酸を用いることで加水分解を行い、下記式（１２）
【００８４】
【化２６】
0005570510.tif 000027
【００８５】
で示されるベンジル保護されたカルボン酸を得る。該ベンジル保護されたカルボン酸をＣｕｒｔｉｕｓ転位、Ｈｏｆｍａｎｎ転位、Ｌｏｓｓｅｎ転位等の方法によりカルボン酸をアミンに変換し、これからジアゾニウム塩を調製する。このジアゾニウム塩を、Ｓａｎｄｍｅｙｅｒ反応等によりブロマイドに変換し、得られたブロマイドをマグネシウムやリチウム等と反応させ有機金属試薬を調製する。この有機金属試薬を、下記式（１３）：
【００８６】
【化２７】
0005570510.tif 000028
【００８７】
で示されるケトン（前記式（１３）におけるＲ８、Ｒ９は前記式（３）におけるものと同義である。）と、−８０〜７０℃、１０分〜４時間、有機溶媒中で反応させ、下記式（１４）：
【００８８】
【化２８】
0005570510.tif 000029
【００８９】
（前記式（１４）におけるＲ８とＲ９とは、前記式（３）におけるものと同義である）
で示されるアルコール体を得る。このアルコール体を水素とパラジウム炭素等で、脱ベンジル化反応を行い、次いで、中性〜酸性条件下で、１０〜１２０℃で１０分〜２時間、Ｆｒｉｅｄｅｌ−Ｃｒａｆｔｓ反応を行うことにより、目的とするナフトール化合物を合成することができる。かかる反応において、前記有機金属試薬と前記式（１３）で示されるケトンとの反応比率は、広い範囲から採用されるが、一般には１：１０〜１０：１（モル比）の範囲から選択される。反応温度は、通常−８０〜７０℃が好ましく、溶媒としては、非プロトン性有機溶媒、例えば、ジエチルエーテル、テトラヒドロフラン、ベンゼン、トルエン等が使用される。また、アルコール体の中性〜酸性条件下でのＦｒｉｅｄｅｌ−Ｃｒａｆｔｓ反応を行うことで、前記式（４）で示されるナフトール化合物を得ることができる。酸触媒としては、酢酸、塩酸、硫酸、ベンゼンスルホン酸、ｐ−トルエンスルホン酸、酸性アルミナ等を用いて行うことが好ましく、このような酸触媒は、アルコール体１００重量部当り０．１〜１０重量部の範囲で用いるのが好適である。この反応に際しては、テトラヒドロフラン、ベンゼン、トルエン等の溶媒が使用される。
【００９０】
（ナフトール化合物の同定）
本発明のナフトール化合物は、常温常圧で無色あるいは淡黄色の固体または粘稠な液体として存在し、次の（イ）〜（ハ）のような手段で確認できる。
（イ）プロトン核磁気共鳴スペクトル（1Ｈ−ＮＭＲ）を測定することにより、δ５．０〜９．０ｐｐｍ付近にアロマティックなプロトンに基づくピーク、δ０．５〜４．５ｐｐｍ付近にアルキル基、アルコキシ基のプロトンに基づくピークが現れる。また、それぞれのスペクトル強度を相対的に比較することにより、それぞれの結合基のプロトンの個数を知ることができる。
（ロ）元素分析によって相当する化合物の組成を決定することができる。
（ハ）１３Ｃ−核磁気共鳴スペクトル（１３Ｃ−ＮＭＲ）を測定することにより、δ１１０〜１６０ｐｐｍ付近に芳香族炭化水素基の炭素に基づくピーク、δ１０〜８０ｐｐｍ付近にアルキル基、アルコキシ基の炭素に基づくピークが現われる。
【００９１】
（プロパルギルアルコールの合成）
また、前記式（５）で示されるプロパルギルアルコール化合物は、既知化合物である。プロパルギルアルコール化合物は、例えば、前記式（５）に対応するベンゾフェノン化合物とリチウムアセチリド等の金属アセチレン化合物とを反応させることにより合成できる。
【００９２】
（クロメン化合物の具体的な製造方法）
ナフトール化合物とプロパルギルアルコール化合物との反応比率は、広い範囲から採用することができ、好ましくは、１：１０〜１０：１（モル比）の範囲にある。また、酸触媒としては硫酸、ベンゼンスルホン酸、ｐ−トルエンスルホン酸、酸性アルミナ等が用いられる。酸触媒は、ナフトール化合物とプロパギルアルコール化合物との総和１００重量部当り０．１〜１０重量部の範囲で用いられる。反応温度は、０〜２００℃が好ましい。溶媒としては、非プロトン性有機溶媒、例えば、Ｎ−メチルピロリドン、ジメチルホルムアミド、テトラヒドロフラン、ベンゼン、トルエン等が使用される。かかる反応により得られた生成物の精製方法としては特に限定されない。例えば、シリカゲルカラム精製を行い、さらに再結晶により、生成物の精製を行なうことができる。
【００９３】
（クロメン化合物の特性）
本発明のクロメン化合物は、ダブルピーク性が高いため、他のフォトクロミック化合物と混合して、ブラウン、またはグレーに発色するフォトクロミック組成物とする場合、耐久性の低い黄色に発色するフォトクロミック化合物の使用量を抑えることができるので、その場合退色時の色調変化や、劣化時の色調変化を起こし難い。さらに本発明のクロメン化合物は、初期着色が小さいため、本発明のクロメン化合物を含む光学物品、例えばフォトクロミックレンズは、光未照射状態での透明性が高くなる。
本発明のクロメン化合物と混合して色調を調節するフォトクロミック化合物としては、特に制限されることなく、公知の化合物を使用できる。このようなフォトクロミック化合物としては、国際公開第ＷＯ２００１／０６０８１１パンフレット、特開２００９−６７６８０号等に記載されたクロメン化合物を挙げることができる。
【００９４】
（クロメン化合物の使用用途）
本発明のクロメン化合物は、上記の通り、優れたフォトクロミック特性を発揮する。特に、本発明のクロメン化合物を高分子材料中に分散させて使用する態様が最も実用的であり、本発明のクロメン化合物が内部に分散した高分子成形体を構成部材として有するフォトクロミック光学物品は、優れたフォトクロミック特性を発揮する。そのため、本発明のクロメン化合物は、特に、フォトクロミックレンズ（光学物品）に使用することができる。
本発明のクロメン化合物をフォトクロミックレンズに使用する場合には、均一な調光性能が得られる、それ自体公知の方法でレンズを形成することができる。例えば、熱可塑性樹脂と本発明のクロメン化合物を溶融状態で混合し、レンズを形成する方法が挙げられる。また、本発明のクロメン化合物を均一に分散してなる高分子膜をレンズ表面に積層する方法、あるいは、本発明のクロメン化合物を例えばシリコーンオイル中に溶解して１５０〜２００℃で１０〜６０分かけてレンズ表面に含浸させる方法が挙げられる。このようにレンズの表面部分にクロメン化合物を分散させた場合には、必要に応じて、さらにその表面を硬化性物質で被覆してフォトクロミックレンズとすることもできる。
【００９５】
さらに、本発明のクロメン化合物と重合性単量体とを含有するフォトクロミック硬化性組成物を所定の手法により重合させてレンズとする方法が挙げられる。このフォトクロミック硬化性組成物を使用する方法においては、該硬化性組成物を公知の方法で重合することにより、直接、フォトクロミックレンズを形成することができる。さらに、プラスチックレンズ（光学基材）上に、該フォトクロミック硬化性組成物を塗布し、重合硬化させることにより、光学基材上に本発明のクロメン化合物が分散された高分子膜を形成し、フォトクロミックレンズ（光学物品）とすることもできる（この方法をコーティング方法という場合もある。）。また、光学基材上に本発明のクロメン化合物が分散された高分子膜を形成した場合には、その表面を硬化性物質でさらに被覆することもできる。
なお、上記フォトクロミック硬化性組成物において、使用する重合性単量体は、特に制限されるものではなく、公知の重合性単量体を使用することができ、所望とする光学物品の性能に応じて、公知の重合性単量体を組み合わせればよい。
【実施例】
【００９６】
以下、実施例によって本発明をさらに詳細に説明するが、本発明はこれらの実施例に限られるものではない。
【００９７】
実施例１
下記式（１５）
【００９８】
【化２９】
0005570510.tif 000030
【００９９】
で示されるナフトール化合物  １．１５ｇ（２．３３ｍｍｏｌ）と、下記式（１６）
【０１００】
【化３０】
0005570510.tif 000031
【０１０１】
で示されるプロパルギルアルコール化合物  ０．９２ｇ（３．４３ｍｍｏｌ）とを、トルエン５０ｍｌに溶解し、さらにｐ−トルエンスルホン酸０．０２２ｇを添加して１時間還流した。反応後、溶媒を除去し、カラムクロマトグラフ法により精製を行い、次いでメタノール（５ｍｌ）により晶析を行うことで、白色粉末１．２１ｇ（収率：７０％）を得た。この生成物の元素分析値はＣ：７５．６６％、Ｈ：６．４４％、Ｎ：３．７１％であって、Ｃ４７Ｈ４７Ｆ３Ｎ２Ｏ３の計算値であるＣ：７５．７８％、Ｈ：６．３６％、Ｎ：３．７６％に良く一致した。
【０１０２】
また、プロトン核磁気共鳴スペクトルを測定したところ、δ０．５〜４．５ｐｐｍ付近にアルキル基、アルコキシ基に基づく３１Ｈのピーク、δ５．０〜δ９．０ｐｐｍ付近にアロマティックなプロトンに基づく１６Ｈのピークを示した。
さらに、１３Ｃ−核磁気共鳴スペクトルを測定したところ、δ１１０〜１６０ｐｐｍ付近に芳香環の炭素に基づくピーク、δ１０〜８０ｐｐｍにアルキル基、アルコキシ基の炭素に基づくピークを示した。
前記の結果から単離生成物は、下記式（１７）で示される化合物であることを確認した。
【０１０３】
【化３１】
0005570510.tif 000032
【０１０４】
実施例２〜３
実施例１と同様にして表１に示したクロメン化合物を合成した。得られた生成物について、実施例１と同様な構造確認の手段を用いて構造解析した結果、表１に示す構造式で示される化合物であることを確認した。また、表２にこれらの化合物の元素分析値、各化合物の構造式から求めた計算値及び１Ｈ−ＮＭＲスペクトルの特徴的なスペクトルを示した。
【０１０５】
【表１】
0005570510.tif 000033
【０１０６】
【表２】
0005570510.tif 000034
【０１０７】
実施例４
（コーティング法により作製したフォトクロミックプラスチックレンズの物性評価）
上記実施例で得られたクロメン化合物を光重合開始剤、および重合性単量体と混合後、レンズ基材表面に塗布し、さらに紫外線を照射して、レンズ基材表面の塗膜を重合した。
フォトクロミック硬化性組成物としては、ラジカル重合性単量体として２，２−ビス（４−メタクリロイルオキシペンタエトキシフェニル）プロパン／ポリエチレングリコールジアクリレート（平均分子量５３２）／トリメチロールプロパントリメタクリレート／ポリエステルオリゴマーヘキサアクリレート（ダイセルユーシービー（株）製、ＥＢ−１８３０）／グリシジルメタクリレートをそれぞれ５０質量部／１０質量部／１０質量部／１０質量部／１０質量部の配合割合で配合したものを使用した。このラジカル重合性単量体の混合物９０質量部に対して、実施例１で得られたクロメン化合物１質量部を添加し十分に混合した後に、光重合開始剤であるＣＧＩ１８００｛１−ヒドロキシシクロヘキシルフェニルケトンとビス（２，６−ジメトキシベンゾイル）−２，４，４−トリメチル−ペンチルフォスフィンオキサイドの混合物（重量比３：１）｝を０．３質量部、安定剤であるビス（１，２，２，６，６−ペンタメチル−４−ピペリジル）セバケートを５質量部、エチレンビス（オキシエチレン）ビス[３−（５−ｔｅｒｔ−ブチル−４−ヒドロキシ−ｍ−トリル）プロピオネート]を３質量部、シランカップリング剤であるγ−メタクリロイルオキシプロピルトリメトキシシランを７質量部、およびＮ−メチルジエタノールアミンを３質量部添加して十分に混合し、フォトクロミック硬化性組成物とした。
【０１０８】
続いて前記方法で得られたフォトクロミック硬化性組成物約２ｇをＭＩＫＡＳＡ製スピンコーター１Ｈ−ＤＸ２を用いて、レンズ基材（ＣＲ３９：アリル樹脂プラスチックレンズ；屈折率＝１．５０）の表面にスピンコートした。この表面がコートされたレンズを、窒素ガス雰囲気中で出力１２０ｍＷ／ｃｍ２のメタルハライドランプにより、３分間照射して硬化させてクロメン化合物が分散した高分子膜で被覆された光学物品であるフォトクロミックプラスチックレンズを作製した（高分子膜の厚さ：４０μｍ）。
得られたフォトクロミックプラスチックレンズについて、下記フォトクロミック特性を評価した。結果を表３に示した。
【０１０９】
［１］  極大吸収波長（λｍａｘ）：  （株）大塚電子工業（株）製の分光光度計（瞬間マルチチャンネルフォトディテクターＭＣＰＤ３０００）により求めた発色後の極大吸収波長であり、発色時の色調の指標とした。
［２］  発色濃度（Ａ０）：  前記極大吸収波長における、１２０秒間光照射した後の吸光度｛ε（１２０）｝と光未照射状態の吸光度（ε（０））との差であり、発色濃度の指標とした。この値が高いほどフォトクロミック性が優れている。
［３］  ダブルピーク性（ＡＹ／ＡＢ）：黄色領域（４３０ｎｍ〜５３０ｎｍ）の発色濃度（ＡＹ：λmaxの値）と青色領域（５５０ｎｍ〜６５０ｎｍ）の発色濃度（ＡＢ：λmaxの値）との比であり、ダブルピーク性の指標とした。
［４］  退色半減期〔τ１／２（ｓｅｃ.）〕：  １２０秒間光照射後、光の照射を止めたときに、試料の前記極大吸収波長における吸光度が｛ε（１２０）−ε（０）｝の１／２まで低下するのに要する時間であり、退色速度の指標とした。この時間が短いほど退色速度が速い。
【０１１０】
［５］  吸収端｛λ０｝：  前記条件にて得られたフォトクロミックプラスチックレンズを試料として、これを一昼夜暗所にて保存したのち、室温にて紫外可視分光光度計（Ｓｈｉｍａｄｚｕ、ＵＶ−２５５０）にて３００ｎｍ〜８００ｎｍまでの透過率（Ｔ％）を測定する。得られた透過率曲線の透過率（Ｔ％）が５０％となる点を通るように、該透過率曲線に対して接線を引き、その接線の透過率（Ｔ％）が０となる波長を吸収端（スペクトルの吸収端）とし、初期着色の指標とした。例えばメガネレンズのような光学物品においては、この値が小さいほど初期着色が小さく、光未照射状態の透明性が高い。
［６］  サーモクロミズム｛Ｔ０｝：  前記条件にて得られたフォトクロミックプラスチックレンズを試料として、室温にて、紫外可視分光光度計（Ｓｈｉｍａｄｚｕ、ＵＶ−２５５０）を用いて、３００ｎｍ〜８００ｎｍまでの透過率（Ｔ％）を測定する。４３０ｎｍ〜６５０ｎｍの範囲にある透過率が極小値をとる波長における透過率とし、初期着色の指標とした。この値が大きいほど初期着色が小さく、光未照射状態の透明性が高い。
［７］  残存率（Ａ５０／Ａ０×１００）：  得られたフォトクロミックプラスチックレンズをスガ試験器（株）製キセノンウェザーメーターＸ２５により５０時間促進劣化させた。その後、前記発色濃度の評価を試験の前後で行い、試験前の発色濃度（Ａ０）および試験後の発色濃度（Ａ５０）を測定し、その比（Ａ５０／Ａ０）を残存率とし、発色の耐久性の指標とした。残存率が高いほど発色の耐久性が高い。
【０１１１】
実施例５〜６
クロメン化合物として実施例２〜３で得られた化合物を用いた以外は、実施例４と同様にして、フォトクロミックプラスチックレンズの特性を評価した。その結果をまとめて表３に示した。なお、表３において、化合物Ｎｏ．は、実施例Ｎｏ．に相当する（例えば、化合物Ｎｏ．１は、実施例１のクロメン化合物である。）。
【０１１２】
【表３】
0005570510.tif 000035
【０１１３】
比較例１〜５
さらに比較のために、下記式（Ａ）（比較例１）、下記式（Ｂ）（比較例２）、下記式（Ｃ）（比較例３）、下記式（Ｄ）（比較例４）、および下記式（Ｅ）（比較例５）を使用して、実施例４と同様の操作を行った。比較例で使用したクロメン化合物は以下の通りある。
【０１１４】
【化３２】
0005570510.tif 000036
【０１１５】
【化３３】
0005570510.tif 000037
【０１１６】
前記クロメン化合物を使用して、実施例４と同様にしてフォトクロミックプラスチックレンズを得、得られたフォトクロミックプラスチックレンズのフォトクロミック特性を評価した。その結果を表４に示した。
【０１１７】
【表４】
0005570510.tif 000038
【０１１８】
比較例１においては、発色濃度、ダブルピーク性は良好であるが、サーモクロミズムによる初期着色が大きく、退色速度が遅い。また、比較例２、３および４においては、ダブルピーク性が低いため、中間色のフォトクロミックプラスチックレンズを作製する際の色調調節の点で好ましくない。また、比較例５においては、発色濃度、ダブルピーク性は良好であるが、吸収端が４２０ｎｍを超えて可視領域にあるため、初期着色が大きい。
これに対し、本発明のクロメン化合物を用いた実施例では、比較例１と比較して、サーモクロミズムによる初期着色が小さく、退色速度が速くなっている。また、比較例２、３および４と比較して、ダブルピーク性が良好である。また、比較例５と比較して、吸収端が短波長化しているため、初期着色が小さい。さらに、本発明のクロメン化合物は、何れも耐久性が良好であった。
【０１１９】
実施例７〜２８
実施例１と同様にして表５に示したクロメン化合物を合成した。得られた生成物のクロメン化合物について、実施例１と同様にして構造解析した結果、表５に示す構造式で示される化合物であることを確認した。表６には、各実施例で得られたクロメン化合物の元素分析値と１Ｈ−ＮＭＲスペクトル値を示した。表６において、化合物Ｎｏ．７〜２８はそれぞれ実施例７〜２８で得られたクロメン化合物である。
【０１２０】
【表５】
0005570510.tif 000039
【０１２１】
【表６】
0005570510.tif 000040
【０１２２】
【表７】
0005570510.tif 000041
【０１２３】
【表８】
0005570510.tif 000042
【０１２４】
【表９】
0005570510.tif 000043
【０１２５】
【表１０】
0005570510.tif 000044
【０１２６】
【表１１】
0005570510.tif 000045
【０１２７】
【表１２】
0005570510.tif 000046
【０１２８】
実施例２９〜５０
クロメン化合物として実施例７〜２８で得られた化合物を用いた以外は、実施例４と同様の方法によりフォトクロミックプラスチックレンズを製造し、その特性を評価した。その結果をまとめて表７に示した。表７中化合物Ｎｏ．７〜２８はそれぞれ実施例７〜２８で得られたクロメン化合物のことである。
【０１２９】
【表１３】
0005570510.tif 000047
【０１３０】
【表１４】
0005570510.tif 000048
【０１３１】
以下、ナフトール化合物の実施例
【０１３２】
実施例５１
下記式（１８）
【０１３３】
【化３４】
0005570510.tif 000049
【０１３４】
で示されるベンゼン誘導体  ３２．９ｇ（１７８．５ｍｍｏｌ）、ワコーゲルＣ−３００（和光純薬株式会社）  １５ｇをジクロロメタン  ２０００ｍｌに溶解し、−１５℃まで冷却し、Ｎ−ブロモスクシンイミド  ３１．３ｇ（１７４．９ｍｍｏｌ）を加えて、１２時間攪拌した。反応後、水で洗浄を行い、溶媒を除去し、カラムクロマトグラフ法により精製を行い、下記式（１９）
【０１３５】
【化３５】
0005570510.tif 000050
【０１３６】
で示される化合物をオレンジ色のオイル  ４４．９ｇ（１７１．４ｍｍｏｌ、収率：９６％）として得た。  
マグネシウム  ４．６ｇ（１８８．５ｍｍｏｌ）をテトラヒドロフラン  ２００ｍｌに加え、５５℃に昇温した。前記式（１９）の化合物のテトラヒドロフラン（２００ｍｌ）溶液を先の溶液に滴下し、Ｇｒｉｇｎａｒｄ試薬を調整した。得られたＧｒｉｇｎａｒｄ試薬を−７８℃に冷却し、ベンゾイルクロライド  ２６．５ｇ（１８８．５ｍｍｏｌ）のテトラヒドロフラン（２００ｍｌ）溶液を滴下した。滴下終了後、室温まで昇温し、３時間攪拌した。反応後、水で洗浄を行い、溶媒を除去し、メタノールで再結晶を行うことで精製を行い、下記式（２０）
【０１３７】
【化３６】
0005570510.tif 000051
【０１３８】
で示される化合物を黄色固体  ３７．０ｇ（１２８．６ｍｍｏｌ、収率：７５％）として得た。
前記式（２０）の化合物、コハク酸ジエチル  ２５．８ｇ（１４７．９ｍｍｏｌ）をテトラヒドロフラン  ２５０ｍｌに溶解し、５５℃に昇温した。この溶液に、カリウム−t−ブトキシド  １６．６ｇ（１４７．９ｍｍｏｌ）のテトラヒドロフラン溶液（２５０ｍｌ）を滴下し、１時間攪拌した。反応後、濃塩酸、次いで、水で洗浄を行い、溶媒を除去し、下記式（２１）
【０１３９】
【化３７】
0005570510.tif 000052
【０１４０】
で示される化合物をオレンジ色のオイル  ５３．５ｇ（１２８．６ｍｍｏｌ、収率：１００％）として得た。
前記式（２１）の化合物、酢酸ナトリウム  １１．６ｇ（１４１．５ｍｍｏｌ）および無水酢酸  ７２．２ｇ（７０７．５ｍｍｏｌ）をトルエン  １８０ｍｌに溶解し、３時間還流した。反応後、水で洗浄を行い、溶媒を除去し、メタノールで再結晶を行うことで精製を行い、下記式（２２）
【０１４１】
【化３８】
0005570510.tif 000053
【０１４２】
で示される化合物をオレンジ色の固体  １７．０ｇ（３８．６ｍｍｏｌ、収率：３０％）として得た。
前記式（２２）の化合物をメタノール  ８０ｍｌに分散した。この溶液に水酸化ナトリウム  ２７．８ｇ（６９４．８ｍｍｏｌ）の水溶液  ３００ｍｌを加え、３時間還流した。反応後、濃塩酸、次いで、水で洗浄を行い、溶媒を除去し、トルエンでリスラリーを行うことで精製を行い下記式（２３）
【０１４３】
【化３９】
0005570510.tif 000054
【０１４４】
で示される化合物を黄色固体  １２．９ｇ（３４．７ｍｍｏｌ、収率：９０％）として得た。
前記式（２３）の化合物および塩化ベンジル  ９．７ｇ（７６．３ｍｍｏｌ）をＮ，Ｎ−ジメチルホルムアミド  １６０ｍｌに溶解した。この溶液に炭酸カリウム  １２．０ｇ（８６．８ｍｍｏｌ）を加え、６０℃に昇温し、３時間攪拌した。反応後、水で洗浄を行い、溶媒を除去することで、下記式（２４）
【０１４５】
【化４０】
0005570510.tif 000055
【０１４６】
で示される化合物を黄色オイル  １８．７ｇ（３４．０ｍｍｏｌ、収率：９８％）として得た。
前記式（２４）の化合物をイソプロピルアルコール  １５０ｍｌに分散した。この溶液に水酸化ナトリウム  ２０．４ｇ（５１０．０ｍｍｏｌ）の水溶液  １２０ｍｌを加え、３時間還流した。反応後、濃塩酸、次いで、水で洗浄を行い、溶媒を除去し、トルエンでリスラリーを行うことで精製を行い下記式（２５）
【０１４７】
【化４１】
0005570510.tif 000056
【０１４８】
で示される化合物を黄色固体  １３．６ｇ（２９．６ｍｍｏｌ、収率：８７％）として得た。
前記式（２５）の化合物をトルエン  ３５０ｍｌに分散した。この溶液にトリエチルアミン  ９．０ｇ（８８．８ｍｍｏｌ）とジフェニルホスホリルアジド  １０．６ｇ（３８．５ｍｍｏｌ）を加え、室温で２時間攪拌した。この溶液に、エタノール  ６．８ｇ（１４８．０ｍｍｏｌ）を加えて、７０℃で２時間反応した。この溶液に、エタノール  １００ｍｌを加え、次いで、水酸化カリウム  １６．６ｇ（２９６．０ｍｍｏｌ）を加えて、５時間還流した。反応後、エタノールを常圧留去し、テトラヒドロフランを加え、水で洗浄を行い、溶媒を除去することで下記式（２６）
【０１４９】
【化４２】
0005570510.tif 000057
【０１５０】
で示される化合物を黄色固体  １２．８ｇ（２９．６ｍｍｏｌ、収率：１００％）として得た。
前記式（２６）の化合物をアセトニトリル  ５００ｍｌに分散し、６％塩酸水溶液  ９３．５ｇ（１４８．０ｍｍｏｌ）を加え、０℃〜５℃に冷却した。この溶液に、３３％亜硝酸ナトリウム水溶液  １８．４ｇ（８８．８ｍｍｏｌ）を加え、３０分攪拌した。この溶液に５０％ヨウ化カリウム水溶液  ５１．５ｇ（１４８．０ｍｍｏｌ）を加え、室温で５時間攪拌した。反応後、トルエンを加え、水で洗浄を行い、溶媒を除去し、カラムクロマトグラフ法により精製を行うことで、下記式（２７）
【０１５１】
【化４３】
0005570510.tif 000058
【０１５２】
で示される化合物を黄色固体  １１．２ｇ（２０．７ｍｍｏｌ、収率：７０％）として得た。
前記式（２７）の化合物をトルエン  ６００ｍｌに分散し、−３０℃に冷却した。この溶液に、ｎ−ブチルリチウム（１．６Ｍへキサン溶液）  １５．６ｍｌ（２４．９ｍｍｏｌ）を滴下し、３０分攪拌した。この溶液に、３，３，５，５−テトラメチルシクロへキサノン  ４．０ｇ（２５．９ｍｍｏｌ）のトルエン溶液  ８．０ｍｌを滴下し、０℃で３時間攪拌した。反応後、トルエンを加え、水で洗浄を行い、溶媒除去後、メタノールでリスラリーを行うことで精製し、下記式（２８）
【０１５３】
【化４４】
0005570510.tif 000059
【０１５４】
で示される化合物を黄色固体  ７．７ｇ（１３．５ｍｍｏｌ、収率：６５％）として得た。
前記式（２８）の化合物をテトラヒドロフラン  ２００ｍｌに溶解し、ギ酸アンモニウム  ３．４ｇ（５４．０ｍｍｏｌ）、５％パラジウムカーボン  ３．８ｇを加え、室温で、８時間攪拌した。反応後、トルエンを加え、水で洗浄を行い、溶媒除去後、トルエンでリスラリーを行うことで精製し、下記式（２９）
【０１５５】
【化４５】
0005570510.tif 000060
【０１５６】
で示される化合物を黄色固体  ５．８ｇ（１２．２ｍｍｏｌ、収率：９０％）として得た。
前記式（２９）の化合物をトルエン  １５０ｍｌに溶解し、９０℃に昇温した。この溶液に、ｐ−トルエンスルホン酸  ７．０ｇ（３６．６ｍｍｏｌ）を加え、３時間還流した。反応後、水で洗浄を行い、溶媒除去を行うことで、下記式（３０）
【０１５７】
【化４６】
0005570510.tif 000061
【０１５８】
で示されるナフトール化合物を黄色固体  ４．３ｇ（９．２ｍｍｏｌ、収率：７５％）として得た。
この生成物の元素分析値はＣ：７５．２１％、Ｈ：７．０４％、Ｎ：５．９９％であって、Ｃ２９Ｈ３２Ｆ２Ｎ２Ｏの計算値であるＣ：７５．３０％、Ｈ：６．９７％、Ｎ：６．０６％に良く一致した。
また、プロトン核磁気共鳴スペクトルを測定したところ、δ０．５〜４．５ｐｐｍ付近にアルキル基に基づく２４Ｈのピーク、δ５．０〜δ９．０ｐｐｍ付近にヒドロキシル基、アロマティックなプロトンに基づく８Ｈのピークを示した。
さらに、１３Ｃ−核磁気共鳴スペクトルを測定したところ、δ１１０〜１６０ｐｐｍ付近に芳香環の炭素に基づくピーク、δ２０〜８０ｐｐｍにアルキル基の炭素に基づくピークを示した。
前記の結果から単離生成物は、上記式（３０）で示されるナフトール化合物であることを確認した。
この化合物は、前記実施例７で用いたナフトール化合物である。
【０１５９】
実施例５２〜７４
実施例５１と同様にして表に示したナフトール化合物を合成した。得られた生成物について、実施例５１と同様な構造確認の手段を用いて構造解析した結果、表８に示す実施例で用いられたナフトール化合物であることを確認した。表８には、これらの化合物の元素分析値、各化合物の構造式から求めた計算値及び１Ｈ−ＮＭＲスペクトルの特徴的なスペクトルを示した。
【０１６０】
【表１５】
0005570510.tif 000062
【０１６１】
【表１６】
0005570510.tif 000063